(57)【要約】【課題】得られるシリコーンゴムが高い透明性を有するとともに青色を呈し、さらに該青色や透明性が耐久性を有する、付加硬化型シリコーンゴム組成物を提供する。【解決手段】（Ａ）アルケニル基を２個以上有する直鎖状のポリオルガノシロキサン１００質量部、（Ｂ）アルケニル基を１個以上有するポリオルガノシロキサンレジン１５〜３００質量部、（Ｃ）１分子中に２個以上のヒドロシリル基を有するポリオルガノハイドロジェンシロキサンを（Ａ）および（Ｂ）成分のアルケニル基の合計量１モルに対してヒドロシリル基が０．８〜２．５モルとなる量、（Ｄ）ヒドロシリル化反応触媒の触媒量、および（Ｅ）群青および／またはフタロシアニンブルーからなる青色系顔料０．００１〜０．１５質量部を含む付加硬化型シリコーンゴム組成物。【選択図】なし【特許請求の範囲】
【請求項１】
（Ａ）ケイ素原子に結合するアルケニル基を１分子中に少なくとも２個有する直鎖状のポリオルガノシロキサン１００質量部、
（Ｂ）ケイ素原子に結合するアルケニル基を１分子中に少なくとも１個有し、Ｒ３ＳｉＯ１／２単位と、ＲＳｉＯ３／２単位および／またはＳｉＯ２単位（Ｒは独立に置換または非置換の１価の炭化水素基を示す。）とを有するポリオルガノシロキサン１５〜３００質量部、
（Ｃ）ケイ素原子に結合する水素原子を１分子中に少なくとも２個有するポリオルガノハイドロジェンシロキサンを、前記（Ａ）成分および（Ｂ）成分がそれぞれ有するアルケニル基の合計量１モルに対して、ケイ素原子に結合する水素原子が０．８〜２．５モルとなる量、
（Ｄ）ヒドロシリル化反応触媒の触媒量、および
（Ｅ）群青および／またはフタロシアニンブルーからなる青色系顔料０．００１〜０．１５質量部
を含有する付加硬化型シリコーンゴム組成物。
【請求項２】
さらに（Ｆ）付加反応抑制剤０．０１〜０．５質量部を含有する請求項１記載の付加硬化型シリコーンゴム組成物。
【請求項３】
該シリコーンゴム組成物から得られる厚さ６ｍｍの硬化物シートは、青色を呈し、波長域４００〜５００ｎｍの光の透過率が７０％以上であり、ＣＩＥ１９７６（Ｌ＊ａ＊ｂ＊）表色系のｂ＊が−０．５以下、かつヘイズ値が２０以下である請求項１または２に記載の付加硬化型シリコーンゴム組成物。
【請求項４】
前記群青は、脂肪酸エステル、シロキサン化合物、シラン化合物およびチタン酸エステルから選ばれる表面処理剤により表面処理されたものである請求項１〜３のいずれか１項に記載の付加硬化型シリコーンゴム組成物。
【請求項５】
前記群青の平均粒子径は０．１〜２０μｍである請求項１〜４のいずれか１項に記載の付加硬化型シリコーンゴム組成物。
【請求項６】
光学用品用である請求項１〜５のいずれか１項に記載の付加硬化型シリコーンゴム組成物。
【発明の詳細な説明】
【技術分野】
【０００１】
本発明は、付加硬化型シリコーンゴム組成物に関し、特には光学用途に好適な青色透明シリコーンゴム製造のための付加硬化型シリコーンゴム組成物に関する。
【背景技術】
【０００２】
近年、照明等に用いられる透明性の高いシリコーンゴム製品において、加飾性を高めることを目的として、高い透明性を維持しながら青色に着色されたシリコーンゴム製品が求められるようになった。
【０００３】
ここで、従来から、シリコーンゴム組成物に少量の青色顔料を配合することで、得られる透明または半透明シリコーンゴムの、製造時におけるあるいは経時変化による黄変の発生を防止する技術が開発されている（例えば、特許文献１〜３参照）。しかしながら、これらのシリコーンゴム組成物においては、シリコーンゴム組成物が強度を確保するために通常含有するシリカ粉末等の無機充填剤の相当量が配合されており、得られるシリコーンゴムの透明性の点では高いレベルではなく、また青色を呈するものではなかった。
【０００４】
一方、無機充填剤を配合することにより透明性のほかにシリコーンゴムの動的疲労特性等が低下することが知られている。そこで、動的疲労特性の向上のために無機充填剤を配合せずにかつ耐久性が確保されたシリコーンゴム組成物の開発が行われている（例えば、特許文献４参照））。さらに、特許文献５には無機充填剤を配合しない、透明性と成形性に優れるシリコーンゴム組成物が記載されている。
【０００５】
しかしながら、得られるシリコーンゴムにおいて青色の発現と高い透明性を両立しながら、さらにその耐久性を有するシリコーンゴム組成物の組成については検討されていないのが現状である。
【先行技術文献】
【特許文献】
【０００６】
【特許文献１】特開平９−２２１５９７号公報
【特許文献２】特開２００３−１９２８９８号公報
【特許文献３】特開２００５−３２５１５８号公報
【特許文献４】特開平５−２９５２６８号公報
【特許文献５】特開２００８−１０１０５６号公報
【発明の概要】
【発明が解決しようとする課題】
【０００７】
本発明は、上記観点からなされたものであって、得られるシリコーンゴムが高い透明性を有するとともに青色を呈し、さらに該青色や透明性が耐久性を有する、付加硬化型シリコーンゴム組成物の提供を目的とする。
【課題を解決するための手段】
【０００８】
本発明の付加硬化型シリコーンゴム組成物は、
（Ａ）ケイ素原子に結合するアルケニル基を１分子中に少なくとも２個有する直鎖状のポリオルガノシロキサン１００質量部、
（Ｂ）ケイ素原子に結合するアルケニル基を１分子中に少なくとも１個有し、Ｒ３ＳｉＯ１／２単位と、ＲＳｉＯ３／２単位および／またはＳｉＯ２単位（Ｒは独立に置換または非置換の１価の炭化水素基を示す。）とを有するポリオルガノシロキサン１５〜３００質量部、
（Ｃ）ケイ素原子に結合する水素原子を１分子中に少なくとも２個有するポリオルガノハイドロジェンシロキサンを、前記（Ａ）成分および（Ｂ）成分がそれぞれ有するアルケニル基の合計量１モルに対して、ケイ素原子に結合する水素原子が０．８〜２．５モルとなる量、
（Ｄ）ヒドロシリル化反応触媒の触媒量、および
（Ｅ）群青および／またはフタロシアニンブルーからなる青色系顔料０．００１〜０．１５質量部を含有する。
【発明の効果】
【０００９】
本発明によれば、これを用いて得られるシリコーンゴムが、高い透明性を有するとともに青色を呈し、さらに該青色や透明性が耐久性を有する、付加硬化型シリコーンゴム組成物が提供できる。
【発明を実施するための形態】
【００１０】
以下に本発明の実施の形態を説明する。
本発明の実施形態の付加硬化型シリコーンゴム組成物は、（Ａ）ケイ素原子に結合するアルケニル基を１分子中に少なくとも２個有する直鎖状のポリオルガノシロキサン１００質量部、（Ｂ）ケイ素原子に結合するアルケニル基を１分子中に少なくとも１個有し、Ｒ３ＳｉＯ１／２単位と、ＲＳｉＯ３／２単位および／またはＳｉＯ２単位（Ｒは独立に置換または非置換の１価の炭化水素基を示す。）とを有するポリオルガノシロキサン１５〜３００質量部、（Ｃ）ケイ素原子に結合する水素原子を１分子中に少なくとも２個有するポリオルガノハイドロジェンシロキサンを、前記（Ａ）成分および（Ｂ）成分がそれぞれ有するアルケニル基の合計量１モルに対して、ケイ素原子に結合する水素原子が０．８〜２．５モルとなる量、（Ｄ）ヒドロシリル化反応触媒の触媒量、および、（Ｅ）群青および／またはフタロシアニンブルーからなる青色系顔料０．００１〜０．１５質量部を含有する。
【００１１】
本発明の実施形態の付加硬化型シリコーンゴム組成物は、上記（Ａ）〜（Ｃ）成分のポリオルガノシロキサンの所定量を（Ｄ）ヒドロシリル化反応触媒と組合せて用い、さらに（Ｅ）成分の青色系顔料の所定量を含有することで、これを硬化して得られるシリコーンゴムが、高い透明性を有するとともに青色を呈し、さらに該青色や透明性が耐久性、具体的には、高温や高湿下においても長期にわたって青色が退色することなく高い透明性が維持される性質を有するものである。
【００１２】
本発明の実施形態の付加硬化型シリコーンゴム組成物は、本発明の効果を損なわない範囲において無機充填剤を含有することができる。ただし、無機充填剤の配合により得られるシリコーンゴムの透明性が損なわれることから、その量は組成物全量に対して、１０質量％以下が好ましく、１質量％以下がより好ましい。さらに、本発明の実施形態の付加硬化型シリコーンゴム組成物は無機充填剤を含有しないことが特に好ましい。本発明の実施形態の付加硬化型シリコーンゴム組成物は無機充填剤を含有しなくとも、光学用途等で求められるシリコーンゴムの機械的強度を十分に有するものである。
なお、本明細書において、無機充填剤とは、無機材料で構成される充填剤全般を言い、具体的には、シリカ粉末、粉砕シリカ（石英微粉末）、酸化アルミニウム粉末、酸化チタン粉末等の無機充填剤をいう。
【００１３】
以下、各成分について説明する。
［（Ａ）成分］
（Ａ）成分は、次に説明する（Ｂ）成分とともに、本発明の組成物のベースポリマーとなるアルケニル基含有のポリオルガノシロキサンである。
（Ａ）成分はケイ素原子に結合するアルケニル基を１分子中に少なくとも２個有する直鎖状のポリオルガノシロキサンである。（Ａ）成分のポリオルガノシロキサンとして、具体的には、下記一般式（１）で表されるポリオルガノシロキサンが挙げられる。以下、一般式（１）で表されるポリオルガノシロキサンをポリオルガノシロキサン（１）ということもある。
【００１４】
（Ｒ１３ＳｉＯ１／２）（Ｒ１２ＳｉＯ）ｍ（Ｒ１３ＳｉＯ１／２）    …（１）
（式（１）中、Ｒ１は脂肪族不飽和基を含まない１価の非置換または置換炭化水素基、もしくはアルケニル基をそれぞれ独立に示す。式（１）中のｍに末端基の数２を加えたｍ＋２は平均重合度を示す。）
なお、上記一般式（１）で示されるポリオルガノシロキサン（１）のシロキサン骨格は、以下に示すような高重合度の重合体を制御よく合成しうることから、直鎖状であるが、若干の分岐、例えば、分子中に複数個の分岐が存在してもよい。本明細書において、「直鎖状」とは、このように若干の分岐を含む構造も包含する。
【００１５】
ポリオルガノシロキサン（１）の平均重合度、すなわちシロキサン単位の数は、一般式（１）において、ｍに末端基の数２を加えたｍ＋２で示され、２００〜２０，０００の範囲が好ましい。平均重合度は、４００〜２，０００が好ましい。ポリオルガノシロキサン（１）の平均重合度が上記範囲内にあれば、合成（重合）上の問題もなく、作業性も良好である。
【００１６】
ポリオルガノシロキサン（１）の粘度（２５℃）は、１，０００〜１０，０００，０００ｍＰａ・ｓであることが好ましく、特に３，５００〜２００，０００ｍＰａ・ｓの範囲であることが好ましい。ポリオルガノシロキサン（１）の粘度がこの範囲内にある場合には、得られる組成物の作業性が良好であるうえに、この組成物から得られるシリコーン硬化物の物理的特性が良好である。
【００１７】
なお、本明細書において、粘度は特に断りのない限り、回転粘度計により２５℃で測定された粘度をいう。また、測定時の回転数等の条件は、検体の粘度や使用する測定装置に応じて適宜調整される。
【００１８】
ポリオルガノシロキサン（１）は、１分子中にアルケニル基を２個以上有する。ポリオルガノシロキサン（１）における１分子あたりのアルケニル基の個数は２個以上が好ましい。また、該アルケニル基の個数は１００個以下であることが好ましく、５０個以下であることがより好ましい。アルケニル基の個数が１分子あたり１００個を超えると、硬化物がもろくなり十分な強度が出ないおそれがある。なお、ここでいうアルケニル基の個数はポリオルガノシロキサン（１）における１分子あたりの平均個数である。
【００１９】
上記一般式（１）中のＲ１は、それぞれ独立に脂肪族不飽和基を含まない１価の非置換または置換炭化水素基、もしくはアルケニル基である。一般式（１）においては、１分子あたりのアルケニル基数が上記範囲となるように、該式（１）中のＲ１をアルケニル基とする個数（割合）が適宜調整される。
【００２０】
Ｒ１が脂肪族不飽和基を含まない１価の非置換または置換炭化水素基である場合、該Ｒ１として具体的には、メチル基、エチル基、プロピル基、ブチル基、ペンチル基、ヘキシル基等のアルキル基；フェニル基、トリル基、キシリル基等のアリール基；ベンジル基、フェネチル基等のアラルキル基；クロロメチル基、３−クロロプロピル基、３，３，３−トリフルオロプロピル基、３−シアノプロピル基、３−メトキシプロピル基等の置換炭化水素基が挙げられる。
【００２１】
Ｒ１がアルケニル基である場合、該Ｒ１として具体的には、ビニル基、アリル基、３−ブテニル基、４−ペンテニル基、５−ヘキセニル基等が挙げられる。ポリオルガノシロキサン（１）の合成や取扱いが容易で、付加反応も容易に行われることから、アルケニル基はビニル基であることが好ましい。アルケニル基は、分子中のどのケイ素原子に結合していてもよいが、優れた反応性を示すことから、その一部は、分子末端のケイ素原子に結合していることが好ましい。一般式（１）において、複数のアルケニル基は、同一であっても異なってもよいが、合成が容易である点で、同一であることが好ましい。
【００２２】
一般式（１）において、全Ｒ１のうちアルケニル基以外の１価の非置換または置換炭化水素基を示すＲ１（以下、アルケニル基以外のＲ１を「Ｒ１１」で示す。）についても、複数のＲ１１は同一であっても異なってもよい。合成が容易である点では、これらのＲ１１は同一であることが好ましいが、得られるシリコーンゴムに求められる物性に応じて、その一部に異なる基が導入されてもよい。
【００２３】
ポリオルガノシロキサン（１）の合成や取扱いが容易で、優れた耐熱性が得られることから、Ｒ１１の５０％以上がメチル基であることが好ましく、Ｒ１１のすべてがメチル基であることが特に好ましい。
【００２４】
また、得られるシリコーンゴムに、耐油性および／または耐溶剤性を付与する目的で、Ｒ１１の一部を３，３，３−トリフルオロプロピル基とし、残りのＲ１１を全てメチル基とする組合せを使用することができる。その場合、式（１）におけるｍで囲まれる単位のＲ１が部分的に３，３，３−トリフルオロプロピル基であり、残りのＲ１のうちアルケニル基以外のＲ１が全てメチル基である組合せが好ましい。
【００２５】
本発明の実施形態の付加硬化型シリコーンゴム組成物において、（Ａ）成分は、１種を用いても、２種以上を併用してもよい。
【００２６】
［（Ｂ）成分］
（Ｂ）成分は、ケイ素原子に結合するアルケニル基を１分子中に少なくとも１個有し、Ｒ３ＳｉＯ１／２単位と、ＲＳｉＯ３／２単位および／またはＳｉＯ２単位（Ｒは独立に置換または非置換の１価の炭化水素基を示す。）とを有する樹脂状構造、いいかえれば三次元網状構造のポリオルガノシロキサンである。以下、このような構造の（Ｂ）成分のポリオルガノシロキサンをポリオルガノシロキサン（２）という。
【００２７】
ポリオルガノシロキサン（２）として、具体的には以下の（２−１）〜（２−３）の単位構成が挙げられる。
（２−１）Ｒ３ＳｉＯ１／２単位とＲＳｉＯ３／２単位を有しＳｉＯ２単位を有しない。
（２−２）Ｒ３ＳｉＯ１／２単位とＳｉＯ２単位を有しＲＳｉＯ３／２単位を有しない。
（２−３）Ｒ３ＳｉＯ１／２単位、ＲＳｉＯ３／２単位およびＳｉＯ２単位の３単位を有する。
上記（２−１）〜（２−３）においてＲは、各単位で独立に、さらに同一単位内に複数のＲがある場合は単位内で独立に、置換または非置換の１価の炭化水素基を示す。Ｒとして具体的には、上記ポリオルガノシロキサン（１）におけるＲ１について示した１価の基と同様の基が挙げられる。また、Ｒの好ましい態様についてもＲ１について示したのと同様の基が挙げられる。
【００２８】
なお、上記（２−１）〜（２−３）の単位構成のポリオルガノシロキサン（２）のいずれの場合においても、さらにＲ２ＳｉＯ単位を有してもよい。ただし、得られるシリコーンゴムの透明性の観点から、ポリオルガノシロキサン（２）におけるＲ２ＳｉＯ単位の割合は少ない方が好ましく、Ｒ２ＳｉＯ単位を全く含まないポリオルガノシロキサン（２）が特に好ましい。
【００２９】
上記（２−１）、（２−２）における、各単位の構成割合としては、全単位の合計を１００としたときに、Ｒ３ＳｉＯ１／２単位が２０〜６０、Ｒ２ＳｉＯ単位が０〜４０、ＲＳｉＯ３／２単位またはＳｉＯ２単位が４０〜８０である割合が好ましい。
【００３０】
上記（２−３）における、各単位の構成割合としては、全単位の合計を１００としたときに、Ｒ３ＳｉＯ１／２単位が１５〜６０、Ｒ２ＳｉＯ単位が０〜１０、ＲＳｉＯ３／２単位が５〜８０、ＳｉＯ２単位が５〜８０である割合が好ましい。
【００３１】
これのうちでもポリオルガノシロキサン（２）としては、上記（２−２）の構成において、Ｒ２ＳｉＯ単位を含まない構成が特に好ましい。その場合の各単位の構成割合としては、全単位の合計を１００としたときに、Ｒ３ＳｉＯ１／２単位が２０〜６０、ＳｉＯ２単位が４０〜８０である割合が好ましい。
【００３２】
ポリオルガノシロキサン（２）の、ゲルパーミエーションクロマトグラフ法で測定される質量平均分子量は、５００〜８，０００の範囲にあることが好ましく、１，０００〜５，０００がより好ましい。ポリオルガノシロキサン（２）の質量平均分子量が上記範囲内にあれば、組成物の著しい高粘度化による作業上の問題もなく、硬化後の機械的強度も良好である。
【００３３】
ポリオルガノシロキサン（２）は、性状は問わず、常温（２５℃）で固体状であっても、比較的粘度の高い、例えば２００Ｐａ・ｓ以上の液状であってもよい。
【００３４】
ポリオルガノシロキサン（２）は、１分子中に少なくとも１個のアルケニル基を有する。ポリオルガノシロキサン（２）は、好ましくは２個以上のアルケニル基を有する。また、ポリオルガノシロキサン（２）におけるアルケニル基の含有数は、８個以下が好ましく、４個以下がより好ましい。なお、ここでいうアルケニル基の個数はポリオルガノシロキサン（２）における１分子あたりの平均個数である。
【００３５】
ポリオルガノシロキサン（２）が１分子中に１個以上有するアルケニル基は、Ｒ３ＳｉＯ１／２単位、Ｒ２ＳｉＯ単位、ＲＳｉＯ３／２単位のいずれの単位に存在してもよい。アルケニル基は、Ｒ３ＳｉＯ１／２単位やＲ２ＳｉＯ単位中に複数存在してもよく、Ｒ３ＳｉＯ１／２単位、Ｒ２ＳｉＯ単位、ＲＳｉＯ３／２単位のそれぞれに存在してもよい。ポリオルガノシロキサン（２）において、アルケニル基はＲ３ＳｉＯ１／２単位に存在するのが特に好ましい。
【００３６】
（Ｂ）成分としては、ポリオルガノシロキサン（２）の１種を単独で用いてもよく、２種以上を併用してもよい。
【００３７】
本発明の実施形態の付加硬化型シリコーン組成物において、（Ａ）成分と（Ｂ）成分はベースポリマーとなるアルケニル基含有のポリオルガノシロキサンである。組成物中の（Ｂ）成分の含有量は（Ａ）成分の１００質量部に対して、１５〜３００質量部となる量であり、好ましくは３０〜２００質量部である。（Ａ）成分に対する（Ｂ）成分の含有量の割合が上記範囲であると、硬化物に最適な硬さと十分な機械的強度を与える。
【００３８】
［（Ｃ）成分］
（Ｃ）成分であるケイ素原子に結合する水素原子を１分子中に少なくとも２個有するポリオルガノハイドロジェンシロキサンは、上記（Ａ）成分および（Ｂ）成分と反応する架橋成分として作用する。（Ｃ）成分の分子構造に特に制限はなく、例えば直鎖状、環状、分岐状、三次元網状構造（樹脂状構造）などの各種のポリオルガノハイドロジェンシロキサンを使用することができる。
【００３９】
（Ｃ）成分のポリオルガノハイドロジェンシロキサンは、１分子中に２個以上、好ましくは３個以上のケイ素原子に結合する水素原子、すなわちヒドロシリル基（Ｓｉ−Ｈ基）を有する。（Ｃ）成分であるポリオルガノハイドロジェンシロキサンが直鎖状である場合、これらのＳｉ−Ｈ基は分子鎖の末端および中間部分のいずれか一方のみに位置していても、その両方に位置していてもよい。なお、ここでいうＳｉ−Ｈ基の個数はポリオルガノハイドロジェンシロキサンにおける１分子あたりの平均個数である。
【００４０】
（Ｃ）成分の１分子中のケイ素原子の平均数（平均重合度）は２〜１，０００が好ましく、３〜１００がより好ましい。（Ｃ）成分の粘度（２５℃）は、５００ｍＰａ・ｓ以下であることが好ましく、特に１０〜１００ｍＰａ・ｓの範囲であることが好ましい。（Ｃ）成分の粘度がこの範囲内にある場合には、得られる組成物の作業性が良好であるうえに、この組成物から得られるシリコーン硬化物の物理的特性が良好である。
【００４１】
このような、（Ｃ）成分のポリオルガノハイドロジェンシロキサンが、分子内に有するＳｉ−Ｈ基の量としては、０．３〜１５ｍｍｏｌ／ｇが好ましく、１〜１０ｍｍｏｌ／ｇがより好ましい。
【００４２】
（Ｃ）成分としては、例えば、下記平均組成式（３）で示されるポリオルガノハイドロジェンシロキサンが用いられる。
Ｒ２ａＨｂＳｉＯ（４−ａ−ｂ）／２    …（３）
（式（３）中、Ｒ２は、脂肪族不飽和基を有しない、炭素原子数が１〜１４、より好ましくは１〜１０の非置換または置換の１価の炭化水素基である。ａおよびｂは、０．７≦ａ≦２．１、０．００１≦ｂ≦１．０であり、かつ０．８≦ａ＋ｂ≦３．０より好ましくは１．０≦ａ＋ｂ≦２．５を満足する正数である。）
【００４３】
上記Ｒ２としては、例えばメチル基、エチル基、プロピル基、イソプロピル基、ブチル基、イソブチル基、ｔ−ブチル基、ペンチル基、ネオペンチル基、ヘキシル基、シクロヘキシル基、オクチル基、ノニル基、デシル基等のアルキル基；フェニル基、トリル基、キシリル基、ナフチル基等のアリール基；ベンジル基、フェニルエチル基、フェニルプロピル基等のアラルキル基；これらの炭化水素基中の水素原子の一部または全部をハロゲン原子で置換した基、例えばクロロメチル基、３−クロロプロピル基、ブロモエチル基、３，３，３−トリフルオロプロピル基等が挙げられる。Ｒ２は、アルキル基またはアリール基であることが好ましく、より好ましくはメチル基またはフェニル基であり、特に好ましくはメチル基である。
【００４４】
（Ｃ）成分の具体例としては、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジメチルシロキサン・メチルハイドロジェンシロキサン・ジフェニルシロキサン共重合体、分子鎖両末端ジメチルハイドロジェンシロキシ基封鎖ジメチルポリシロキサン、分子鎖両末端ジメチルハイドロジェンシロキシ基封鎖ジメチルポリシロキサン・メチルハイドロジェンシロキサン共重合体、分子鎖両末端ジメチルハイドロジェンシロキシ基封鎖ジメチルシロキサン・ジフェニルシロキサン共重合体、分子鎖両末端ジメチルハイドロジエンシロキシ基封鎖ジフェニルポリシロキサン、Ｒ２３ＳｉＯ１／２（Ｒ２は上記の通りであり、以下のＲ２も同様である。)単位と、Ｒ２２ＨＳｉＯ１／２単位と、ＳｉＯ２単位とからなるポリオルガノシロキサン共重合体、Ｒ２２ＨＳｉＯ１／２単位と、ＳｉＯ２単位とからなるポリオルガノシロキサン共重合体、Ｒ２ＨＳｉＯ単位と、Ｒ２ＳｉＯ３／２単位またはＨＳｉＯ３／２単位とからなるポリオルガノシロキサン共重合体などが挙げられる。これらは１種を単独であるいは２種以上を組み合わせて使用することができる。
【００４５】
（Ｃ）成分としては、上記ポリオルガノハイドロジェンシロキサンのうちでも特に、ケイ素原子に結合する有機基としてメチル基のみを有するポリメチルハイドロジェンシロキサン、具体的には、上記平均組成式（３）のＲ２が全てメチル基であるポリメチルハイドロジェンシロキサンが好ましい。
【００４６】
本発明の実施形態の付加硬化型シリコーン組成物における（Ｃ）成分であるポリオルガノハイドロジェンシロキサンの含有量は、（Ｃ）成分の有するＳｉ−Ｈ基が（Ａ）成分および（Ｂ）成分がそれぞれ有するアルケニル基（例えば、ビニル基）の合計量１モルに対して、０．８〜２．５モルとなる量である。該（Ｃ）成分の含有量は、上記（Ａ）成分と（Ｂ）成分に対する（Ｃ）成分の硬化有効量であり、（Ａ）成分および（Ｂ）成分が有するアルケニル基の合計量１モルに対する（Ｃ）成分のＳｉ−Ｈ基の量は好ましくは１．８〜２．３モルである。（Ｃ）成分を上記含有量で含有することで、本発明の実施形態の付加硬化型シリコーン組成物は、硬化反応が十分に進行するとともに、未反応のＳｉ−Ｈ基がシリコーン硬化物中に多量に残存することもないため、得られるシリコーン硬化物の物性が経時的に変化することもほとんどない。
【００４７】
［（Ｄ）成分］
（Ｄ）成分であるヒドロシリル化反応触媒は、（Ａ）成分および（Ｂ）成分にそれぞれ含まれるアルケニル基と（Ｃ）成分中のＳｉ−Ｈ基との付加反応（ヒドロシリル化反応）を促進する触媒である。（Ｄ）成分としては、白金系触媒、パラジウム系触媒、ロジウム系触媒等が挙げられるが、経済性の点から白金系触媒が好ましい。白金系触媒としては、例えば、塩化白金酸、アルコール変性塩化白金酸、塩化白金酸とオレフィン類、ビニルシロキサンまたはアセチレン化合物との配位化合物などを使用することができる。これらは１種を単独でも２種以上を組み合わせても使用することができる。
【００４８】
（Ｄ）成分の含有量は、ヒドロシリル化反応の触媒として有効な量であれば特に限定されないが、例えば、（Ａ）成分、（Ｂ）成分および（Ｃ）成分の合計量（質量）に対して、白金元素に換算して０．１〜１００ｐｐｍ、より好ましくは１〜２０ｐｐｍ、さらに好ましくは１〜１０ｐｐｍの範囲とすることができる。含有量がこの範囲にある場合には、付加反応が十分に促進される結果十分な硬化が得られ、かつ経済的に有利である。
【００４９】
本発明の実施形態の付加硬化型シリコーン組成物においては、上記（Ａ）〜（Ｃ）成分のポリオルガノシロキサンの所定量を（Ｄ）ヒドロシリル化反応触媒の触媒量と組合せて用いることで、硬化物として透明性の高いシリコーンゴムが得られる。
【００５０】
［（Ｅ）成分］
（Ｅ）成分である群青および／またはフタロシアニンブルーからなる青色系顔料は、得られるシリコーンゴムが透明性を維持しながら青色を呈するための必須成分である。ここで、本明細書において、青色を呈するとは、目視で青色と感じられることをいう。より具体的には、例えば、厚さ６ｍｍのシリコーンゴムシート（硬化物シート）で測定されるＣＩＥ１９７６（Ｌ＊ａ＊ｂ＊）表色系におけるｂ＊が−０．５以下であれば青色と評価できる。
【００５１】
（Ｅ）成分の青色系顔料は、群青および／またはフタロシアニンブルーからなる。（Ｅ）成分は、群青およびフタロシアニンブルーのそれぞれ単独で構成されてもよく、両者の混合物からなってもよい。
【００５２】
（Ｅ）成分として用いる群青、フタロシアニンブルーは青色顔料として一般的に用いられるものが特に制限なく使用可能である。
群青は、化学名「群青」、英語名「Ｕｌｔｒａｍａｒｉｎｅ  ｂｌｕｅ」であり、構造式は、Ｎａ６Ａｌ６Ｓｉ６Ｏ２４Ｓ４で示される。化審法  １−２２、ＦＤＡ  ２１  ＣＦＲ・１７８・３９７０に分類され、ＬＤ５０（Ｒａｔｓ  ａｎｄ  Ｍｉｃｅ）も、１０，０００ｍｇ／ｋｇ＜で安全性に関しては全く問題ないものである。
【００５３】
本発明の実施形態に用いる群青の平均粒子径は０．１〜２０μｍが好ましく、０．５〜１０μｍが特に好ましい。平均粒子径が０．１μｍより小さいと配合が困難になってしまう場合があり、２０μｍを超えると分散が不十分となり所定の効果が得られなくなってしまうおそれがある。
なお、本明細書における平均粒子径とは、レーザー光回折法による粒度分布測定において求められる累積重量平均値（またはメジアン径）をいう。
【００５４】
また、本発明の実施形態においては、上記群青を表面疎水化処理したものを（Ｅ）成分として使用してもよい。表面処理剤としては、ステアリン酸エチルなどの脂肪酸エステル、トリアルコキシビニルシラン、アルコキシシランなどのシランおよびシラン系カップリング剤、ヘキサメチルジシラザンなどのシラザン類、両末端ヒドロキシシロキサンなどの有機官能基含有シロキサン類、オクタメチルシクロテトラシロキサンなどの低分子シリコーン、チタン酸エステルなど、シリカ等の表面処理剤として公知なものであれば支障なく用いられる。なお、表面処理剤の使用量及び表面処理方法についてはシリカ等の表面処理と同様であり、特に制限されるものではない。
【００５５】
本発明の実施形態に用いるフタロシアニンブルーの代表的なものとして、銅フタロシアニン（銅フタロシアニンのＣ．Ｉ．  Ｐｉｇｍｅｎｔ  Ｂｌｕｅ  １５、無金属フタロシアニンのＣ．Ｉ．  Ｐｉｇｍｅｎｔ  Ｂｌｕｅ  １６、銅フタロシアニンのＣ．Ｉ．  Ｐｉｇｍｅｎｔ  Ｂｌｕｅ  ７６等）が挙げられる。Ｃ．Ｉ．  Ｐｉｇｍｅｎｔ  Ｂｌｕｅ  １５として、具体的には、Ｃ．Ｉ．  Ｐｉｇｍｅｎｔ  Ｂｌｕｅ１５：１〜１５：６等が挙げられる。フタロシアニンブルーとしては、これらの１種または２種以上が用いられる。
【００５６】
本発明の実施形態の付加硬化型シリコーン組成物における、（Ｅ）成分である青色系顔料の含有量は、（Ａ）成分の１００質量部に対して、０．００１〜０．１５質量部となる量であり、好ましくは０．００２〜０．１であり、より好ましくは０．００２〜０．０５質量部である。（Ａ）成分に対する（Ｅ）成分の含有量の割合が上記範囲であると、得られるシリコーンゴムが透明性を維持しながら青色を呈することができ、またヘイズを低い値、例えば、厚さ６ｍｍのシリコーンゴムシートで測定されるヘイズとして２０以下、とすることができる。
【００５７】
［任意成分−（Ｆ）成分］
本発明の実施形態の付加硬化型シリコーン組成物は、さらに（Ｆ）成分として付加反応抑制剤を含有してもよい。（Ｆ）成分の付加反応抑制剤は、（Ｄ）成分のヒドロシリル化反応触媒の保存中における触媒活性を低下させることなく、かつ（Ａ）成分および（Ｂ）成分のアルケニル基と（Ｃ）成分のＳｉ−Ｈ基との付加反応を抑制し、付加硬化型シリコーン組成物の保存安定性を高める働きをする。
【００５８】
付加反応抑制剤としては、公知のものを使用することができる。例えば、１−エチニルシクロヘキサン−１−オール、３−メチル−１−ブチン−３−オール、３，５−ジメチル−１−へキシン−３−オール、３−メチル−１−ペンテン−３−オール、フェニルブチノ−ルなどのアセチレン系アルコール；３−メチル−３−ペンテン−１−イン、３，５−ジメチル−１−へキシン−３−インなどのアセチレン系化合物；これらのアセチレン系化合物とアルコキシシラン、アルコキシシロキサン、ハイドロジェンシランまたはハイドロジェンシロキサンとの反応物；テトラメチルビニルシロキサン環状体などのビニルシロキサン；ベンゾトリアゾールなどの有機窒素化合物およびその他の有機リン化合物；オキシム化合物、有機クロム化合物などが挙げられる。
【００５９】
（Ｆ）成分の付加反応抑制剤の含有量は、付加硬化型シリコーン組成物の安定性が得られる量であれば特に限定されないが、（Ａ）成分１００質量部に対して０．０１〜０．５質量部が好ましく、０．０５〜０．４質量部がより好ましい。
【００６０】
本発明の実施形態の付加硬化型シリコーンゴム組成物には、以上の成分の他に本発明による効果を阻害しない範囲で、各種目的に応じて従来から用いられている各種添加剤を配合してもよい。このような添加剤としては、チキソトロピー性付与剤、押出し作業性を改良するための粘度調整剤、紫外線防止剤、防かび剤、耐熱向上剤、難燃化剤、酸化防止剤等が挙げられる。また、必要に応じて、従来、無機充填剤として用いられているシリカ微粒子等を上記に説明した範囲で配合してもよい。
【００６１】
本発明の実施形態の付加硬化型シリコーンゴム組成物の製造方法としては、各成分の添加順序は特に限定されるものではなく、各所定量の（Ａ）〜（Ｅ）の必須成分と、好ましく添加される任意成分としての（Ｆ）成分および上述したその他任意成分を、周知の混練機で混練する方法等が挙げられる。混練機としては、必要に応じて加熱手段および冷却手段を備えた、例えば、万能混練機、プラネタリーミキサー、３本ロール、２本ロール、ニーダー、加圧ニーダー、ゲートミキサー、品川ミキサー等が挙げられ、単独またはこれらを組み合わせて使用することができる。
【００６２】
本発明の実施形態の付加硬化型シリコーンゴム組成物は、従来公知の種々の成形法で加硫成形し硬化物とすることができる。適用可能な成形法としては、例えば、コンプレッション成形、トランスファー成形、インジェクション成形などが挙げられる。また、組成物の粘度が低い場合には、液状シリコーンで通常用いられている成形法、例えば、リキッドインジェクション成形が可能である。この場合、二液混合型としてもよく、さらには必要に応じて樹脂等との二色成形も可能である。
【００６３】
本発明の実施形態の付加硬化型シリコーンゴム組成物の硬化は、主として（Ａ）成分、（Ｂ）成分および（Ｃ）成分にヒドロシリル化反応をさせることで行われる。この際、硬化反応は、上記付加反応抑制剤の種類やその添加量に応じて適宜調整できる。好ましい硬化の条件として、例えば、コンプレッション成形の場合、７０〜２００℃で２〜１２０分間加熱する条件等が挙げられる。同様にコンプレッション成形の場合、１００〜１８０℃で５〜１０分間加熱する硬化条件がより好ましい。
【００６４】
本発明の実施形態の付加硬化型シリコーンゴム組成物を用いて、このようにして得られるシリコーン硬化物は、青色を呈するとともに透明性の高いものである。具体的には、厚さ６ｍｍの硬化物シートとした際に、青色を呈し、波長域４００〜５００ｎｍの光の透過率が７０％以上であり、かつヘイズ値が２０以下であることが好ましい。ここで、波長域４００〜５００ｎｍの光の透過率が７０％以上であるとは、波長域４００〜５００ｎｍの全波長において透過率が７０％以上であることをいう。
【００６５】
硬化物シートが青色を呈するとは上に説明したとおりである。さらに、得られる厚さ６ｍｍの硬化物シートにおいて測定されるＣＩＥ１９７６（Ｌ＊ａ＊ｂ＊）表色系のｂ＊が−０．５以下であることが好ましく、−１０〜−１の範囲にあることがより好ましい。
【００６６】
また、透明性の観点からは、得られる厚さ６ｍｍの硬化物シートにおける波長域４００〜５００ｎｍの光の透過率は７５％以上であることがより好ましく、８５％以上が特に好ましい。透明性の観点からは、上記光の透過率に加えて、さらに硬化物シート（厚さ６ｍｍ）におけるヘイズ値が、２０以下であることが好ましく、１６以下であることがより好ましい。
【００６７】
なお、ＣＩＥ１９７６（Ｌ＊ａ＊ｂ＊）表色系のｂ＊の値は測色計等により、光の透過率は、紫外・可視・近赤外分光光度計等により測定できる。また、ヘイズ値はヘイズメーター等により測定できる。
【００６８】
本発明の実施形態の付加硬化型シリコーンゴム組成物を用いて得られる硬化物シートにおいては、このように青色でかつ高い透明性を有し、さらにこの青色、高透明性を高温や高湿の条件下においても長く維持することが可能である。
【００６９】
このような本発明の付加硬化型シリコーンゴム組成物は、上記特性が要求される種々の用途に広く用いることができる。特に、照明等の光学用品に有用である。
【実施例】
【００７０】
以下、本発明の実施例について記載するが、本発明はこれらの実施例に限定されるものではない。
【００７１】
以下の実施例および比較例においては、（Ａ）〜（Ｆ）成分として、以下の化合物等を用いた。なお、以下の説明においてＶｉはビニル基をＭｅはメチル基を示す。
【００７２】
（Ａ）成分：直鎖状メチルビニルポリシロキサン（Ａ）
平均組成式（ＶｉＭｅ２ＳｉＯ１／２）（Ｍｅ２ＳｉＯ）ｍ１（ＶｉＭｅ２ＳｉＯ１／２）で示される、平均重合度が７５０（ｍ１＝７４８）であり、１分子あたりのビニル基量が平均で２個である直鎖状メチルビニルポリシロキサン。
【００７３】
（Ｂ）成分：樹脂状メチルビニルポリシロキサン（Ｂ）
Ｍｅ３ＳｉＯ１／２単位、ＶｉＭｅ２ＳｉＯ１／２単位、おとびＳｉＯ２単位からなる質量平均分子量が４，０００であり、１分子あたりのビニル基量が平均で４個である樹脂状メチルビニルポリシロキサン。
【００７４】
（Ｃ）成分：直鎖状メチルハイドロジェンポリシロキサン（Ｃ）
平均組成式（Ｍｅ３ＳｉＯ１／２）（ＨＭｅＳｉＯ）ｍ２（Ｍｅ２ＳｉＯ）ｍ３（Ｍｅ３ＳｉＯ１／２）で示される、平均重合度が２５（ｍ２＝１５、ｍ３＝８）であり、１分子あたりのＳｉ−Ｈ基量が平均で１０個（６ｍｍｏｌ／ｇ）である直鎖状メチルハイドロジェンポリシロキサン。
【００７５】
（Ｄ）成分：ヒドロシリル化反応触媒
ビニルダイマー配位白金触媒（単に「白金触媒」という）
（Ｅ）成分：青色顔料
青色顔料（Ｅ１）：群青（ＮＯ．３００（商品名、第一化成工業社製）、平均粒子径；２．３μｍ）
青色顔料（Ｅ２）：フタロシアニンブルー（ＣＯＬＯＵＦＵＬ  ピグメントブルー１５：１（商品名、ＣＯＬＯＵＦＵＬ顔料社製）、Ｃ．Ｉ．  Ｐｉｇｍｅｎｔ  Ｂｌｕｅ  １５：１）
青色顔料（Ｅ３）：群青（ＮＯ．３００（商品名、第一化成工業社製）、平均粒子径；２．３μｍ）１００質量部に対してＴＳＬ８１１３（商品名、モメンティブ・パフォーマンス・マテリアルズジャパン製、メチルトリメトキシシラン）を５質量部加え、加熱処理した表面処理青色顔料。
（Ｆ）成分：付加反応抑制剤
１−エチニルシクロヘキサン−１−オール
【００７６】
（その他）
無機充填剤：煙霧質シリカ（アエロジル３００（商品名、日本アエロジル社製）、ＢＥＴ法における比表面積が３００ｍ２/ｇ）
シリカ処理剤：ヘキサメチルジシラザン
（Ｅ）成分以外の青色顔料：コバルトブルー（Ｃ．Ｉ．  Ｐｉｇｍｅｎｔ  Ｂｌｕｅ  ２８、平均粒子径；５μｍ）
【００７７】
なお、上記において群青およびコバルトブルーの平均粒子径（μｍ）は、レーザー回折散乱粒度分布測定装置（ＬＳ２３０、Ｃｏｕｌｔｅｒ社製）で測定した。
【００７８】
［実施例１〜５］
表１に示す（Ａ）成分、（Ｂ）成分、（Ｃ）成分、（Ｄ）成分、および（Ｅ）成分を順に表１に示す割合で万能混練機に仕込み、２時間混練した。これに、（Ｆ）成分を表１に示す割合で配合し混練して、実施例のシリコーンゴム組成物を作製した。なお、表１中（Ｄ）成分の含有量は、（Ａ）成分、（Ｂ）成分および（Ｃ）成分の合計質量に対する白金元素換算の含有量（単位：ｐｐｍ）である。以下、比較例についても同様である。
【００７９】
［比較例１〜３］
表１に示す（Ａ）成分の７０質量部に、煙霧質シリカの３０質量部、シリカ処理剤６質量部、水２質量部を同時に仕込み１時間混練し、その後１５０℃で２時間の加熱混練を行った。その後、さらに２時間の減圧混練を行った後、残りの（Ａ）成分３０質量部を仕込み混練、冷却してベースコンパウンドを作製した。
【００８０】
得られたベースコンパウンドに（Ｂ）成分、（Ｃ）成分、（Ｄ）成分、（Ｅ）成分、および（Ｆ）成分を表１に示す割合で順に添加し１時間混練して、青色顔料と無機充填剤をともに含有する比較例１、２のシリコーンゴム組成物を作製した。同様にして、（Ｅ）成分の青色顔料を含まない以外は、比較例１、２と同じ組成の比較例３のシリコーンゴム組成物を作製した。
【００８１】
［比較例４〜６］
表１に示す（Ａ）成分、（Ｂ）成分、（Ｃ）成分、（Ｄ）成分、および（Ｅ）成分以外の青色顔料としてコバルトブルーを順に表１に示す割合で万能混練機に仕込み、２時間混練した。これに、（Ｆ）成分を表１に示す割合で配合し混練して、比較例４、５のシリコーンゴム組成物を作製した。同様にして、コバルトブルーを含まない以外は、比較例４，５と同じ組成の比較例６のシリコーンゴム組成物を作製した。
【００８２】
［評価］
上記各実施例、比較例で得られたシリコーンゴム組成物を、注型して、温度１７０℃で１０分間加熱して硬化させることにより、１００ｍｍ×１００ｍｍ、厚さ６ｍｍのシリコーンゴムシート（硬化物シート）に成形した。得られた硬化物シートについて、以下の評価項目について評価した。結果を表１に併せて示す。
【００８３】
（初期特性）
（１）外観：目視により、硬化物シートの色（青み）と透明性を評価した。
（２）透過率：分光測色計（ＣＭ−３５００ｄ：コニカミノルタ社製）により硬化物シートの４００ｎｍ〜６００ｎｍの光の透過率を測定した。表１には４００ｎｍ、６００ｎｍにおける透過率、４００〜５００ｎｍにおける透過率の最小値を示した。
（３）ヘイズ値：ヘイズメーター（ＮＤＨ  ５０００：日本電色工業社製）により硬化物シートのヘイズを測定した。
（４）ＣＩＥ１９７６（Ｌ＊ａ＊ｂ＊）表色系のｂ＊：分光測色計（ＣＭ−３５００ｄ：コニカミノルタ社製）により硬化物シートの測色を行い、ｂ＊値を得た。
（５）機械的物性：ＪＩＳ  Ｋ６２４９にしたがい、２号ダンベルにより硬化物シート（上記とは別にシート厚を２ｍｍにした以外は上記と同様に作製した硬化物シート）の引張り強さ（ＭＰａ）を測定した。
【００８４】
（耐久性試験）
耐久性試験として、各例毎に２枚の硬化物シートのそれぞれを８５℃８５％ＲＨの恒温恒湿槽および温度１５０℃の恒温槽に入れ、１ヵ月放置する試験を行った。耐久性試験後、上記（１）〜（３）により外観を評価するとともに、透過率およびヘイズを測定した。
【００８５】
【表１】
2014185229.tif 000002
【００８６】
［実施例６］
実施例１において、青色顔料（Ｅ１)の配合量を０．００２質量部に変えた以外は同様にして実施例５のシリコーンゴム組成物を作製した。この組成物を用いて上記同様にして１００ｍｍ×１００ｍｍ、厚さ６ｍｍのシリコーンゴムシート（硬化物シート）を成形し、初期特性（１）〜（５）を評価、測定した。結果を表２に示す。
【００８７】
【表２】
2014185229.tif 000003
【００８８】
表１、２からわかるように実施例の付加硬化型シリコーンゴム組成物を硬化して得られたシリコーンゴムは、高い透明性を有するとともに青色を呈する。また、実施例の付加硬化型シリコーンゴム組成物はシリカ粉末のような無機充填剤を含有しないが、これを用いて得られたシリコーンゴムは、無機充填剤を含むシリコーンゴム組成物から得られたシリコーンゴム、例えば、比較例２で得られたシリコーンゴム、と同様に十分な機械的強度を有する。さらに該シリコーンゴムは、高温や高湿下においても長期にわたって青色が退色することなく高い透明性が維持される性質、すなわち耐久性を有するものである。
【産業上の利用可能性】
【００８９】
本発明の付加硬化型シリコーンゴム組成物によれば、高い透明性を有するとともに青色を呈し、さらにこれらの特性が耐久性を有するシリコーンゴム成形体を製造可能であり、照明等の光学用品の分野において有用である。